(57)【要約】【課題】本発明は、非木材繊維の白色度を高める方法と、この方法で製造した不織布に関する。【解決手段】ある態様において、この方法は、非木材繊維の混合物を作る工程と、この混合物を増白剤に曝露して増白した繊維を製造する工程と、を含む。増白剤は、酸素ガス、過酢酸、過酸化物化合物、またはこれらの組合せである。増白繊維は、マクベスＵＶ−Ｃ基準による測定で、曝露前の繊維混合物よりも高い白色度を持つ。【選択図】なし【特許請求の範囲】
【請求項１】
非木材繊維の白色度を高める方法であって、
前記方法は、
非木材繊維の混合物を作る工程と、
前記混合物を増白剤に曝露して増白した繊維を製造する工程と、
を含み、
前記増白剤は、酸素ガス、過酢酸、過酸化物化合物、またはこれらの組合せであり、
前記増白繊維が、マクベス（MacBeth）ＵＶ−Ｃ基準による測定で、曝露前の繊維混合物よりも高い白色度を持つことを特徴とする方法。
【請求項２】
前記非木材繊維が、亜麻繊維、麻繊維、ジュート繊維、ラミー繊維、イラクサ繊維、レダマ繊維、ケナフ植物繊維、綿繊維、またはこれらのいずれかの組合せであることを特徴とする、請求項１に記載の方法。
【請求項３】
前記増白剤が、アルカリ性化合物を更に含むことを特徴とする、請求項１または２に記載の方法。
【請求項４】
前記増白剤が、約９．５から約１０．５の範囲の初期ｐＨを持つことを特徴とする、請求項１から３のいずれか１項に記載の方法。
【請求項５】
前記増白繊維を、少なくとも１つの第２の増白剤に曝露する工程を更に含むことを特徴とする、請求項１から４のいずれか１項に記載の方法。
【請求項６】
前記第２増白剤が、過酸化物化合物、アルカリ性化合物、還元剤、またはこれらのいずれかの組合せであることを特徴とする、請求項５に記載の方法。
【請求項７】
前記混合物を、約５から約６０分間の範囲の時間、前記増白剤に曝露することを特徴とする、請求項１から６のいずれか１項に記載の方法。
【請求項８】
テトラアセチルエチレンジアミンを前記増白剤または前記混合物に加える工程を更に含むことを特徴とする、請求項１から７のいずれか１項に記載の方法。
【請求項９】
硫酸マグネシウムを前記増白剤または前記混合物に加える工程を更に含むことを特徴とする、請求項１から８のいずれか１項に記載の方法。
【請求項１０】
前記酸素ガスを溶液中に溶解して、溶解酸素溶液を製造する工程を更に含むことを特徴とする、請求項１から９のいずれか１項に記載の方法。
【請求項１１】
前記増白繊維を含む不織布を形成する工程を更に含むことを特徴とする、請求項１から１０のいずれか１項に記載の方法。
【請求項１２】
前記増白工程の後、気体をチャンバに導入して、残留する増白剤を排出する工程を更に含むことを特徴とする、請求項１から１１のいずれか１項に記載の方法。
【請求項１３】
前記増白繊維を含むティッシュまたは紙を形成する工程を更に含むことを特徴とする、請求項１から１２のいずれか１項に記載の方法。
【請求項１４】
前記増白繊維が、曝露前の非木材繊維混合物よりも、視認できるシャイブの含量が少ないことを特徴とする、請求項１から１３のいずれか１項に記載の方法。
【請求項１５】
前記酸素ガスを、約１から約１０Ｂａｒの範囲の圧力下で溶解させることを特徴とする、請求項１から１４のいずれか１項に記載の方法。
【請求項１６】
前記増白工程の後、気体をチャンバに導入して、残留する増白剤を排出する工程を更に含むことを特徴とする、請求項１から１５のいずれか１項に記載の方法。
【請求項１７】
前記増白繊維が、マクベスＵＶ−Ｃ基準による測定で、約６５よりも大きい白色度を持つ、請求項１から１６のいずれか１項に記載の増白繊維を含むことを特徴とする不織布。
【請求項１８】
前記増白繊維が、マクベスＵＶ−Ｃ基準による測定で、約６５よりも大きい白色度を持つ、請求項１から１６のいずれか１項に記載の増白繊維を含むことを特徴とするティッシュまたは紙。
【発明の詳細な説明】
【技術分野】
【０００１】
本願は、２０１４年５月２０日出願、米国仮特許出願整理番号第６１／０００，８２５号の利益を主張し、その内容は全て本件に引用して援用する。
【０００２】
本発明は一般的に、繊維製造法に関する。より詳細には、本発明は非木材繊維の漂白法およびシャイブ低減法に関する。
【背景技術】
【０００３】
植物繊維は、種子繊維（例えば、綿およびカポック）、茎繊維（靱皮繊維、例えば、亜麻および麻）、および葉繊維（例えば、サイザル麻およびケナフ麻）の３つの群に分けられる。靱皮繊維は、植物の外側の表皮“皮”層と内部の木質コア（皮層）との間にある、植物の茎の全長に及ぶ長さの繊維の束として生じる。このため、靱皮繊維ストローには、樹皮様の皮被覆層と、靱皮繊維層と、内部の木質コアの、３つの主要な同心円層が含まれる。木質コアには、特定の種類の植物に応じて様々な名前がある。例えば、亜麻の木質コアは“シャイブ”と呼ばれる。従って、靱皮繊維植物に含まれる全ての木質コア物質を“シャイブ”と呼ぶ。
【０００４】
繊維の束は、ペクチンとヘミセルロースと若干のリグニンから成るマトリックスに埋め込まれている。リグニンを、例えば、ストローの“発酵精錬（retting）”（部分的腐敗）により、例えば、菌類（例えば、露精錬（dew-retting）の間に）、または細菌（例えば、浸水精錬の間に）が産生した酵素で分解させなければならない。剥皮法には、ストローを機械的に曲げ砕いて、シャイブと皮層から繊維束を分ける工程と、次に、一連の通常の機械的なクリーニング工程を用いて非繊維物質を取り除く工程が含まれる。
【０００５】
個々の靱皮繊維を取り巻いているペクチン含有物質のかなりの割合がペクチンで、残りの部分は主に様々な水溶性成分である。ペクチンは炭水化物ポリマーであり、遊離カルボン酸基がカルシウム塩として存在する、部分メチル化したポリガラクツロン酸を含んでいる。ペクチンは一般に水または酸に不溶であるが、水酸化ナトリウム水溶液などのアルカリ性溶液中では、分解または加水分解すると考えられる。
【０００６】
繊維をその使用目的に使うには、多くの場合、ペクチン含有物質または粘性物質を除去する必要がある。様々なペクチン除去法としては、脱ガム、または、個々の靱皮繊維からのペクチン含有物質の除去が挙げられる。例えば、米国特許第２，４０７，２２７号は、亜麻、カラムシ、麻などの繊維植物または植物性材料を処理する、発酵精練法を開示している。発酵精練法は、微生物と水分を利用して繊維束の周囲の細胞組織とペクチンの大部分を溶解または腐敗させて除き、シャイブや茎のその他の非繊維部分から繊維束を分離し易くする。このように、発酵によって、植物構造中に存在する、ろう質、樹脂状、またはゴム状の結合性物質を除去または分解する。
【先行技術文献】
【特許文献】
【０００７】
【特許文献１】米国特許第２，４０７，２２７号
【発明の概要】
【発明が解決しようとする課題】
【０００８】
発酵精練後に茎を砕き、次に、一連の化学的および機械的ステップを行って、個々の、または小さな束のセルロース繊維を作る。しかし、非木材繊維の処理において今もなお起こる一般的な問題は、完成紙製品中の好ましくない粒子となる、シャイブの発生である。シャイブには、茎、“ストロー”、真皮組織、表皮組織などの破片が含まれる。
【０００９】
シャイブは繊維解離処理に対して実質的に抵抗性があり、その存在が問題となる。酸化漂白の後でも、シャイブは、完成紙製品の外見、表面平滑性、インキ受理性、白色度（brightness）に悪影響を与え続ける。高価格製品に必要なレベルまでシャイブを機械的に除去するには大量の機械的エネルギーを使う必要があり、これによって繊維が切れて微粉末やセルロース小粒が発生する。微粉末は歩留まりの損失であり、製造コストが上がる。更に、切れた繊維は全体の繊維強度を下げるため、一部の製造法では使用できない、および／または、繊維製品または紙製品が弱くなってしまう。
【００１０】
このように、従来の非木材繊維処理法は、繊維中に存在する残留シャイブを十分に除去、脱色、分解できるほどの効果がない。このため、処理して完成した繊維にはまだシャイブの黒い粒が含まれることがあり、これは見た目が悪い上、繊維製品の商品価値も下げる。更に、従来の漂白処理は、商品として十分に必要なレベルまで紙の白色度を上げるほどの効果がない。
【００１１】
従って、植物由来の繊維などの非木材繊維中に存在するシャイブを適度に漂白し、かつ、十分に低減する方法が現在も求められている。従って、本発明は、この、およびその他の要望に応え、上記の問題を解決することをねらいとする。
【課題を解決するための手段】
【００１２】
本発明は、非木材繊維の白色度を上げる方法と、この方法で製造した不織布、ティッシュ、紙、繊維製品、および製品に関する。ある態様において、この方法は、非木材繊維の混合物を作る工程と、この混合物を増白剤に曝露して増白した繊維を製造する工程と、を含む。増白繊維を製造するための増白剤は、酸素ガス、過酢酸、過酸化物化合物、またはこれらの組合せである。このような増白繊維は、マクベス（MacBeth）ＵＶ−Ｃ基準による測定で、増白剤に曝露する前の繊維混合物よりも高い白色度を持つ。
【００１３】
別の態様において、非木材繊維中の残留シャイブ量の低減法は、非木材繊維の混合物を作る工程と、この混合物を増白剤に曝露して低シャイブ繊維を製造する工程と、を含む。増白剤は、酸素ガス、過酢酸、過酸化物化合物、またはこれらの組合せである。このような低シャイブ繊維は、増白剤に曝露する前の繊維混合物よりも、視認できるシャイブ含量が少ない。更に別の態様において、この方法で製造した不織布は、マクベスＵＶ−Ｃ基準による測定で、約６５よりも高い白色度を持つ、増白した非木材繊維を含んでいる。不織布としては、エアレイド、カード、スパンボンド、および水流交絡した生地が挙げられる。
【００１４】
文中で使用されている表現および用語は記述を目的とするものであり、制限するものとみてはならないことは当然である。このように、当業者ならば、本開示内容の基となる概念を、本発明を実行するための別の構造、方法、および装置系を設計するための基礎として容易に利用できることが理解できよう。従って、本発明の趣旨および範囲から逸脱しない限り、このような同等の構築物も請求項に含まれるとすることが重要である。
【００１５】
本発明のその他の長所および能力は、本発明の態様を示している実施例を併用しながら、以下の記述より明らかとなろう。
【００１６】
以下の詳細な記述を考慮することで、本発明がより良く理解できると考え、また、上記の目的および上記以外の目的も明らかとなろう。これらの記述は添付図を参照している。
【図面の簡単な説明】
【００１７】
【図１】循環ポンプを使用し、その中で酸素を溶解させる、酸素ガスを漂白液に導入する方法を示す図である。
【図２】循環ポンプの後で、酸素ガスをミキサに導入する方法を示す図である。
【図３】酸素ガスを非木材繊維に直接導入する方法を示す図である。
【図４】内部および外部溶液循環装置を用いて、非木材繊維を酸素ガスに曝露する方法を示す図である。
【図５】図４の装置系中の溶液を冷却する方法を示す図である。
【図６】図４の装置系中の繊維から、残留する溶液を除くためガスを使用する方法を示す図である。
【図７】図４の装置系中の繊維から、残留する溶液を除くためガスを使用する、別の方法を示す図である。
【図８】非木材繊維の酸素増白のための制御装置を示す図である。
【図９】化学処理してペクチンを除去し、過酸化水素漂白した対照亜麻繊維を示す顕微鏡写真である。
【図１０】quantumミキサと過酸化物漂白組成物を用いて増白した後の、図９の亜麻繊維を示す顕微鏡写真である。
【図１１】quantumミキサと溶解酸素を用いて漂白した後の、図９の亜麻繊維を示す顕微鏡写真である。
【図１２】化学処理してペクチンを除去しただけの、対照亜麻繊維を示す顕微鏡写真である。
【図１３】quantumミキサと溶解酸素を用いて漂白した後の、図１２の亜麻繊維を示す顕微鏡写真である。
【発明を実施するための形態】
【００１８】
本発明の本質および望ましい対象を十分に理解するには、添付図を併用しながら、前述および後述の詳細な記述を参照すべきである。図を参照する場合、いくつかの図で対応する部分に同じ参照番号を付けている。
【００１９】
以下の定義および略語は、請求項および明細書を解釈するために使用するものである。文中で用いられている用語“含む（comprises,）”、“含んでいる（comprising）”、“含む（includes）”、“含んでいる（including）”、“持つ（has,）”、“持っている（having）”、“含む（contains）”、または“含んでいる（containing）”、あるいはその他の変形物は、非排他的な包含を対象とするものである。例えば、一覧となった要素を含んでいる組成物、混合物、工程、方法、品目、または装置は、必ずしもこれらの要素だけに限定されず、明白に挙げられていない、またはこのような組成物、混合物、工程、方法、品目、または装置に内在する、その他の要素を含んでいても良い。
【００２０】
文中で用いられている、要素または成分の前に付く用語“a”および“an”は、要素または成分の事例（即ち、存在）の数について非制限的であることを意図している。従って、“a”または“an”は、１つまたは少なくとも１つを含むと読み取るべきであり、単数形の要素または成分には、その数が明らかに単数であることを意味していない限り、複数形も含まれる。
【００２１】
文中で用いられている用語“発明”または“本発明”は非制限的な用語であり、特定の発明のある１つの態様を指すことを意図しておらず、明細書および請求項に述べられている全ての可能な態様を包含している。
【００２２】
文中で用いられている、本発明で使用する成分、要素、または反応物の量を修飾する用語“約”は、例えば、現実世界で濃縮物または溶液を作るために使用する、典型的な測定および液体取り扱い手順中に起こり得る数量の変動を指している。更に、測定手順中の不注意による誤り、組成物を作るため、または本方法を行うために使用する原料の製造法、入手源、または純度の違いなどから変動が起こることがある。用語“約”で修飾されているいないに拘わらず、本請求項には、その量に等しいものが含まれる。ある態様において、用語“約”は、報告された数値の１０％以内を意味する。別の態様では、“約”は、報告された数値の５％以内を意味する。
【００２３】
文中で用いられている用語“質量パーセント（percent by weight）”、“質量％（％ by weight）”、および“質量％（wt.％）”は、純物質の質量を、化合物または組成物の総乾燥質量で割り、１００を掛けたものである。典型的に“質量（weight）”はグラム（ｇ）で測る。例えば、２５グラムの物質Ａを含む、総質量が１００グラムの組成物は、２５質量％の物質Ａを含むことになる。
【００２４】
文中で用いられている用語“不織”は、個々の繊維が、編物や織物の場合のように同じ向きではなく、ランダムに重なり合った構造を持つウェブまたは布を意味する。本発明により増白した繊維は、不織構造物および繊維製品の製造に使用することができる。
【００２５】
文中で用いられている用語“非木材繊維”は、植物または動物によって作られた、またこれらから抽出された繊維を意味し、この繊維には、木質繊維（即ち、木に由来するもの）およびセルロースから作られた人工繊維（例えば、ビスコース）は含まれない。適切な非木材繊維の非制限的な例は、靱皮繊維などの、植物由来の非木材繊維である。靱皮繊維としては、亜麻繊維、麻繊維、ジュート繊維、ラミー繊維、イラクサ繊維、レダマ繊維、ケナフ植物繊維、またはこれらのいずれかの組合せが挙げられる（但し、これらに限定しない）。非木材繊維としては、種子毛繊維、例えば、綿繊維が挙げられる。非木材繊維としては、動物繊維、例えば、羊毛、ヤギ毛、人毛なども挙げることができる。
【００２６】
文中で用いられている用語“キヤー（kier）”は、非木材繊維の処理、漂白、および／または、精錬に使用する円形ボイラーまたは大桶を意味する。
【００２７】
文中で用いられている用語“増白剤”は、酸素ガス、過酢酸、過酸化物化合物、またはこれらの組合せを指す。酸素ガス、過酢酸、過酸化物化合物に加えて、増白剤は、他の化合物および薬剤を含んでいても良い。追加的な化合物の非制限的な例としては、還元剤および硫酸マグネシウムが挙げられる。増白剤は、その他のガス、例えば、窒素または二酸化炭素を更に含んでいても良い。酸素ガスは、他のガスとの混合物として存在していても良い。ある例において、酸素ガスは、約７５、８０、８５、９０、９５、および１００％付近、またはこれらのいずれかの範囲で増白剤中に存在する。
【００２８】
文中で用いられている用語“白色度”は、繊維組成物の白さを指す。文中で論じられているように、白色度は、ミシガン州グランドラピッズ、X-Rite, Inc.より販売の、マクベス３１００分光光度計を用いた、“マクベスＵＶ−Ｃ”試験法によって求められる。ＵＶ−Ｃは、白色度試験に用いる光源（ランプ）である。文中で用いられている用語“増加”は、漂白処理後の繊維白色度の上昇を意味する。増白剤に曝露する前と後の繊維の白色度および増加の測定は、繊維の厚いパッドに対して行う。繊維を、約２％から約１０％の範囲のコンシステンシーまで水で希釈し、混合して繊維を分離した後、例えば、ろ紙を敷いたブフナー漏斗で繊維を脱水して繊維パッドを形成することで、繊維パッドを調製する。繊維パッドを更に、吸い取り紙に挟み実験室のプレス機で圧縮して脱水した後、スピードドライヤー上で乾燥させて乾燥ケークとすることができる。次に、白色度試験の前に繊維パッドを数日間風乾させても良い。白色度測定は、繊維に対しても行うことができ、１）繊維を熱風で乾燥して、水分を２〜４％未満とし、２）繊維を梳き、繊維を真っ直ぐに整列させてマット、ラップ、またはスライバーとし、３）ラップ、マット、またはスライバーの白色度を測定する。増白剤に曝露する前と後に、マクベスＵＶ−Ｃ白色度基準に従って、繊維の白色度および増加測定を行い、増白した繊維は、曝露前の繊維よりも高い白色度を持つ。マクベス試験では、ＴＡＰＰＩ白色度とＬＡＢ白さの両方を測定する。Ｌ＊は白さであり、ａ＊およびｂ＊は色（赤−緑および青−黄）である。０に近いａ＊およびｂ＊値は、非常に色が薄い／無色であることを示している。ＵＶ−Ｃ試験は、紫外線と、光の色成分の両方を含む照度（illuminate）を測定する。
【００２９】
文中で用いられている用語“コンシステンシー（consistency）”は、液体キャリヤ中に固体を含む組成物中でのパーセント（％）固体を意味する。例えば、５０グラムの繊維を含む、重さ１００グラムの繊維スラリー／繊維マット／繊維塊／繊維ドーナツは、５０％のコンシステンシーを持つ。
【００３０】
文中で用いられている用語“セルロース繊維”、“セルロース系繊維”などは、セルロースを含む全ての繊維を指す。セルロース繊維としては、二次またはリサイクル繊維、再生繊維、またはこれらのいずれかの組合せが挙げられる。
【００３１】
従来の植物由来の非木材繊維の製造には、非繊維シャイブ物質を機械的に除去するステップと、次に、ペクチンを化学的に除去するステップと、穏やかに酸化漂白するステップが含まれる。亜麻などの植物は、非繊維性物質を機械的に除去する前に、最初の“発酵精錬”ステップが必要である。発酵精錬工程では、微生物と水分とを利用して繊維束周囲の細胞組織とペクチンの大半を溶解または腐らせて除き、茎から繊維を分離し易くする。このように、植物構造中に存在する、ろう質、樹脂状、またはゴム様の結合物質を発酵によって除去または分解する。ペクチンの除去は、水酸化ナトリウムなどのアルカリ性薬剤を高温で使用して行うことができる。酵素や他の薬品（洗剤、湿潤剤など）を加えて、ペクチンを繊維から分離し易くしても良い。米国特許第８，６０３，８０２号、米国特許第８，５９１，７０１号、カナダ国特許第２，７４５，６０６号は、酵素を使用するペクチン除去法を開示している。ペクチン抽出ステップの後、繊維を過酸化水素と水酸化ナトリウムとの混合物で洗浄および処理して、完成した繊維の白色度と白さを高める。
【００３２】
しかし、これらの従来法には欠点がある。１つは、利用できるペクチン抽出および漂白ステップが、繊維中に残留するシャイブを脱色、および／または、分解できるほどの効果がないことである。２つめは、漂白工程も、白色度を高品質の商品に必要なレベルまで上げるほどの効果がないことである。その結果、完成した繊維に黒いシャイブ粒子が含まれてしまい、見た目が悪く、繊維製品の商品価値が下がる。シャイブはまた、この繊維を使用する製造工程を邪魔する。例えば、シャイブ粒子が水流交絡装置のフィルタを詰まらせることがある。更に、シャイブは結合能力が非常に低い。このため、完成品中に混入したシャイブが抜け落ちて、エンドユーザーに対する魅力が低下すると考えられる。更に、残留シャイブは、例えば、飲食物提供サービスのワイプとして使用する場合、潜在的汚染源となるおそれがある。
【００３３】
シャイブ問題の商業的に利用できる解決法の１つは、見えなくなるまで完成品中の残留シャイブ含量を減らすため、機械的シャイブ除去工程の強度を高めるか、複数の機械的除去段階を加えることである。しかし、この解決法には欠点がある。第１に、機械的処理の追加は、製造のための操業コストと資本コストを上昇させる。第２に、機械的処理の追加によって壊れ易い繊維が損傷し、引っ張り強度特性の劣る製品となってしまう。最後に、機械的処理特有の効率の悪さにより、微粉が発生して長い繊維が失われるため、機械的処理を追加すると完成繊維の収率が低下する。
【００３４】
酸素ガスおよび／または過酢酸を漂白工程に加えると、繊維の白色度が上昇し、かつ、完成繊維の見かけに及ぼすシャイブの影響が劇的に少なくなる程に、残留シャイブが低減することが分かった。更に、論理によって拘束するものではないが、本件に開示の増白法は、シャイブが、機械的処理中に分解除去され易くなるよう、その構造完全性を低下させると考えられる。増白剤に曝露した後のシャイブ含量の減少は、繊維の目視検査によって判断することができる。
【００３５】
従って、本開示内容は、天然繊維、特に非木材繊維の白色度を高める方法に関する。本発明のある態様において、この方法は、非木材繊維の混合物を作る工程と、この混合物を増白剤に曝露して、マクベスＵＶ−Ｃ基準による測定で、曝露前の繊維混合物よりも高い白色度を持つ、増白した繊維を製造する工程と、を含む。増白剤には、酸素ガス、過酢酸、過酸化物化合物、またはこれらの組合せが含まれる。別の態様において、本開示内容は、非木材繊維中に残留するシャイブの量を減らして、曝露前の繊維混合物よりも視認できるシャイブ含量の少ない、低シャイブ繊維を製造する方法に関する。
【００３６】
非木材繊維の種類の１つが靱皮繊維である。靱皮繊維は、ほんの一部の例を挙げるならば、亜麻、麻、ジュート、カラムシ、イラクサ、レダマ、ケナフ植物の茎に見られる。典型的に、元々の状態の靱皮繊維の長さは１から４メートルである。この長い、元々の状態の繊維は、２０〜１００ミリメートル（ｍｍ）の長さの真っ直ぐな個々の繊維の束から成る。束となった個々の繊維はペクチンによって互いに付着している。
【００３７】
靱皮繊維束は織布および紐の両方に使用できる。亜麻の靱皮繊維束から作られた織布の例がリンネルである。その内容を本件に引用して援用する、米国特許第７，４８１，８４３号に示されているように、最近では、部分的に分離した靱皮繊維を製造して、織布用の編糸およびより糸を作る。しかし、編糸およびより糸は不織布には適していない。
【００３８】
本発明では、全ての非木材繊維が使用可能である。ある例において、適切な繊維としては、綿繊維、靱皮繊維、またはこれらのいずれかの組合せが挙げられる。靱皮繊維は様々な原材料から得ることができる。適切な靱皮繊維の非制限的な例としては、亜麻繊維、麻繊維、ジュート繊維、ラミー繊維、イラクサ繊維、レダマ繊維、ケナフ植物繊維、またはこれらのいずれかの組合せが挙げられる（但し、これらに限定しない）。非木材繊維には、動物繊維、例えば、羊毛、ヤギ毛、人毛なども含むことができる。
【００３９】
最初に、非木材系の植物由来の繊維からペクチンを実質的に除いて、実質的に個別化された繊維を作ることができる。こうして、実質的に真っ直ぐで実質的にペクチンを含まない繊維とする。繊維は、機械的または化学的手段を用いたペクチン除去によって個別化することができる。
【００４０】
酵素処理は、実質的にペクチンを除去するために使用できる化学的処理の非制限的な例である。その内容を全て本件に引用して援用する、国際公開第２００７／１４０５７８号は、ペクチン除去技術を述べており、これにより、織布産業で使用するための、個別化した麻および亜麻繊維を製造する。国際公開第２００７／１４０５７８号に記載のペクチン除去法を使用しても良い。
【００４１】
非木材系の植物由来の繊維は、特定の繊維の特性と、化学処理の前に植物の茎を切断した長さに応じて、約１から１００ｍｍの範囲の平均長を持つと考えられる。ある態様において、個別化した非木材系植物由来繊維は、少なくとも１０ｍｍ、少なくとも２０ｍｍ、少なくとも３０ｍｍ、少なくとも４０ｍｍの平均長を持つ。別の態様において、個別化した非木材系植物由来繊維は、５０ｍｍより長い平均長を持つ。更に別の態様において、非木材系植物由来繊維は、約５、１０、１５、２０、２５、３０、３５、４０、４５、５０、５５、６０、６５、７０、７５、８０、８５、９０、および９５ｍｍ付近、またはこれらの範囲の平均長を持つ。
【００４２】
非木材系植物由来繊維の他に、繊維混合物は、セルロース系繊維（ステープルファイバーなど）、再生セルロース繊維、熱可塑性繊維など（但し、これらに限定しない）の、１つ以上の原料に由来する繊維を含むことができる。必要に応じて、セルロース系繊維は、二次、リサイクル繊維である。セルロース系繊維の非制限的な例としては、広葉樹繊維（ハードウッドクラフト繊維、ハードウッド亜硫酸繊維など）、針葉樹繊維（ソフトウッドクラフト繊維、ソフトウッド亜硫酸繊維など）、またはこれらのいずれかの組合せが挙げられる（但し、これらに限定しない）。再生セルロースの非制限的な例としては、レーヨン、リヨセル（例えば、テンセル（登録商標））、ビスコース（登録商標）、またはこれらのいずれかの組合せが挙げられる。テンセル（登録商標）およびビスコース（登録商標）は、オーストリア国、レンチング、Lenzing Aktiengesellschaft より市販されている。
【００４３】
ある態様において、非木材繊維の混合物は、合成繊維、ポリマー繊維、熱可塑性繊維、またはこれらのいずれかの組合せを含んでいる。熱可塑性繊維としては、不織布工業で使われている一般的なポリマー繊維が挙げられる。これらの繊維はポリマーから作られ、ポリマーとしては、ポリエステル（ポリエチレンテレフタラートなど）；ナイロン；ポリアミド；ポリプロピレン；ポリオレフィン（ポリプロピレン、ポリエチレンなど）；ポリエステル、ナイロン、ポリアミド、またはポリオレフィンの２つ以上の混合物；ポリエステル、ナイロン、ポリアミド、またはポリオレフィンのいずれか２つの２成分複合物などが挙げられる（但し、これらに限定しない）。２成分複合繊維の例としては、あるポリマーから成るコアと、コアポリマーとは異なるポリマーを含み、コアの全てを、実質的に、または一部を覆っている鞘とを備えた繊維が挙げられる（但し、これに限定しない）。
【００４４】
増白剤に曝露する前と後での、繊維の白色度測定は、繊維の厚いパッドで行うことができる。マクベスＵＶ−Ｃ白色度基準に従った繊維の白色度試験を、増白剤に曝露する前後に行い、増白した繊維は、曝露前の繊維よりも高い白色度を持つ。本発明の増白繊維は、マクベスＵＶ−Ｃ基準による測定で、約６５から約９０の範囲の白色度を持つことができる。ある態様において、増白繊維は、約７７から約９０の範囲の白色度を持つ。別の態様において、増白繊維は、約８０から約９５の範囲の白色度を持つ。更に別の態様において、増白繊維は、約６５から約８５の範囲の白色度を持つ。
【００４５】
増白剤に曝露した後の白色度増加、または、繊維白色度の上昇は、マクベスＵＶ−Ｃ基準による測定で約１０から約６０の範囲である。ある態様において、白色度増加は、マクベスＵＶ−Ｃ基準による測定で約１５から約３０の範囲である。別の態様において、白色度増加は、マクベスＵＶ−Ｃ基準による測定で約４５から約５５の範囲である。更に別の態様において、白色度増加は、マクベスＵＶ−Ｃ基準による測定で、約１０、１５、２０、２５、３０、３５、４０、４５、５０、５５、および６０付近、またはこれらのいずれかの範囲である。
【００４６】
本発明の増白した繊維は、エアレイド、カード、スパンボンド、水流交絡した生地など、どのような不織布製品または繊維製品にも使用できる。ある態様において、不織布は、マクベスＵＶ−Ｃ基準による測定で、約６５よりも高い白色度を持つ非木材繊維を含んでいる。
【００４７】
非木材繊維の増白は、１）発酵精練、靱皮繊維の機械的分離、ペクチン＋ろう＋リグニンを除去するための精練、および、本件に開示されている１段階または２段階の増白、または、２）発酵精練、靱皮繊維の機械的分離、ペクチン＋ろう＋リグニンを除去するための精練、従来の過酸化物またはその他の漂白／予備漂白、および、開示の方法による１段階または２段階の漂白によって行うことができる。
【００４８】
次に、非木材繊維（予備漂白した、または未漂白の）を混ぜ合わせて混合物とする。化学的方法によるペクチン除去は、混合物とする前、または後で行うことができる。混合物をキヤー型装置で使用する場合には、繊維性のマット、繊維マット、繊維パッド、厚い繊維パッド、ウェットケーク、または“ドーナツ”に形成することができる。必要に応じて、その後、混合物を増白剤に曝露する前に、混合物を濡らしても良い。混合物は、所望のコンシステンシーまで希釈し、濡らし、および／または、望ましい任意の添加剤（その非制限的な例は以下で挙げる）と組み合わせることができる。
【００４９】
増白剤に曝露する前の混合物中において、繊維は約１％から約５０％の範囲のコンシステンシーを持つ。ある態様において、混合物中の繊維は約１０％から約３０％の範囲のコンシステンシーを持つ。別の態様において、混合物中の繊維は約１５％から約３５％の範囲のコンシステンシーを持つ。更に別の態様において、混合物中の繊維は約２０％から約４０％のコンシステンシーを持つ。更にまた別の態様において、混合物中の繊維は、約１、２、５、７、１０、１２、１５、１７、２０、２２、２５、２７、３０、３２、３５、３７、４０、４２、４５、４７、および５０％付近、またはこれらのいずれか範囲のコンシステンシーを持つ。
【００５０】
繊維の白色度を高めるため、次に、混合物を増白剤に曝露する。増白剤は、酸素ガス、過酢酸、過酸化物化合物、またはこれらの組合せである。混合物を増白剤に曝露する方法の非制限的な例を図１〜８に示す（以下で詳細に論じる）。しかし、繊維混合物は、どのような適切な方法で増白剤に曝露しても良い。酸素ガス、過酢酸、および／または、過酸化物化合物に曝露する前に、繊維からペクチンを除くことができる。
【００５１】
過酢酸（ＣＨ３ＣＯ３Ｈ）は、空気中でアセトアルデヒドを自動酸化して製造できる。あるいは、過酢酸は、酢酸を過酸化水素と、または、塩化アセチルを無水酢酸と反応させて作ることができる。更に、テトラアセチルエチレンジアミン（ＴＡＥＤ）をアルカリ性過酸化水素溶液に加えて、過酢酸を作ることができる。得られた過酢酸は、単独のアルカリ性過酸化水素に比べて増白効果が高い。
【００５２】
ＴＡＥＤを増白剤または繊維に加えて、繊維に対する増白効果を高めることができる。ある態様では、増白剤に更に過酸化物化合物とアルカリ性化合物を加える。別の態様において、過酸化物化合物は過酸化水素であり、アルカリ性化合物は、水酸化ナトリウムまたは水酸化カリウムである。ＴＡＥＤを加えると過酢酸が生じる。必要に応じて、後に詳細に述べるように、酸素ガスに曝露する前、曝露した後、または曝露中に、繊維を過酢酸に曝露しても良い。過酢酸と酸素ガスはいずれも繊維の白色度を高めるため、これらは単独で、または組み合わせて使用することができる。過酢酸は、繊維と共にその場で発生させることができ、または、様々な薬品を予め混ぜ合わせて発生させた後に繊維混合物に加えても良い。酸素ガスまたはＴＡＥＤのいずれかが増白剤中に存在する場合、過酸化物化合物、例えば、過酸化水素または他のアルカリ性化合物が存在していても良い。
【００５３】
ＴＡＥＤを用いる場合、繊維の乾燥質量に対して約０．１から約１質量％の範囲の量を加えることができる。ある態様では、ＴＡＥＤを、繊維の乾燥質量に対して約０．５から約５質量％の範囲の量で加える。別の態様では、ＴＡＥＤを、繊維の乾燥質量に対して約０．３から約３質量％の範囲の量で加える。更に別の態様では、ＴＡＥＤを、繊維の乾燥質量に対して、約０．１、０．２、０．３、０．５、０．７、１．０、１．２、１．５、２．０、２．５、３．０、３．５、４．０、４．５、５．０、５．５、６．０、７．０、８．０、９．０、および１０．０付近、またはこれらのいずれかの範囲の量で加える。
【００５４】
増白剤の過酸化物化合物は、過酸化水素、過酸化ナトリウム、または、過酸化水素と過酸化ナトリウムの両方とすることができる。増白剤は、他の追加的な漂白成分、例えば、他の過酸化物化合物およびアルカリ性化合物を含んでいても良い。適切な過酸化物化合物の非制限的な例としては、過酸化水素、過酸化ナトリウム、または過酸化水素と過酸化ナトリウムの両方が挙げられる。適切なアルカリ性化合物としては、水酸化ナトリウム、水酸化カリウム、水酸化カルシウム、モノエタノールアミン、アンモニア、またはこれらのいずれかの組合せが挙げられる（但し、これらに限定しない）。繊維を増白剤に曝露した後、繊維を混合または撹拌しても良い。しかし、混ぜ合わせ過ぎると繊維が絡んでしまうことがある。
【００５５】
増白剤のｐＨは、約９から約１２の範囲の初期ｐＨに調整することができる。ある態様において、初期ｐＨは約１０から約１０．５の範囲である。別の態様において、初期ｐＨは約９．５から約１０．５の範囲である。更に別の態様において、初期ｐＨは、約８、８．５、９、９．５、１０、１０．５、および１１付近の範囲、またはこれらのいずれかの範囲である。混合物を望ましいｐＨに調整するため、ｐＨ緩衝剤を追加しても良い。水酸化ナトリウムおよび／または水酸化マグネシウムが使用できる。
【００５６】
次に、図について検討するならば、図１は、繊維混合物を増白剤に曝露するための典型的な方法１００を示しており、これには、酸素ガス単独、または、過酢酸と併用した酸素ガスが含まれる。過酢酸は、漂白液１４０に添加し、または、先に述べたようにその場で発生させることができる。非木材繊維は、繊維処理キヤー１２０内に置くことができる。溶液循環ポンプ１３０を用いて漂白液１４０を導入し、装置系と繊維に循環させることができる。漂白液１４０は、過酸化物化合物、過酢酸、ＴＡＥＤ、またはアルカリ性化合物などの追加成分を含んでいても良い。酸素ガス１１０を漂白液循環ポンプ１３０に注入する。循環ポンプ１３０は、酸素ガス１１０と漂白液１４０を混ぜ合わせて、酸素ガス１１０を漂白液１４０に溶解させる。酸素ガス１１０は、望ましい装置系圧力または酸素分圧となるまで、あるいは、酸素が溶液に溶解して、溶解酸素溶液ができるまで注入することができる。あるいは、この工程の間中、少量の酸素ガス１１０を流し続けても良い。
【００５７】
図２は、繊維混合物を増白剤に曝露するための典型的な方法２００を示している。図のように、酸素ガス１１０は、溶液循環ポンプ１３０の後、静的または動的混合装置２１０に導入することができる。
【００５８】
図３は、繊維混合物を増白剤に曝露するための典型的な方法３００を示している。図のように、酸素ガス１１０を繊維処理キヤー１２０の頂部へ直接導入する。こうすると酸素ガス１１０が繊維に浸透し、発色団およびシャイブと反応して、シャイブの含量が少なくなる。このとき、繊維は、“繊維マット”の形であっても良い。
【００５９】
図４は、繊維混合物を増白剤に曝露するための典型的な方法４００を示している。方法４００には、溶液循環ポンプ１３０を用いている方法１００、２００、および３００の外部溶液循環装置の他に、追加的な内部循環装置４１０がある。酸素ガス１１０は、溶液循環ポンプ１３０の後の溶液供給ライン４２０に注入され、溶液供給ライン４２０は内部ポンプ４１２の取り入れ口に直接繋がっている。取り込まれた酸素ガス１１０は、羽根車４１４に入り、ここで酸素ガス１１０と漂白液１４０を混合して、酸素ガス１１０を漂白液１４０に溶解させる。次に、漂白液１４０は、溶解した酸素ガス１１０と共にバスケットのセンターシャフト４１６に入り、繊維処理キヤー１２０内の繊維塊の中を移動および循環する。
【００６０】
図５は、図４に示した方法４００の溶液を冷やすための方法５００の説明図である。方法５００では、冷却装置５１０を用いて、繊維処理キヤー１２０内部からの漂白液１４０を、非接触熱交換器５１４内で、フラッシュ温度よりも低く、例えば、約１００℃未満まで冷却した後、小型溶液タンク５１６へ送る。制御弁５１２は、装置系の再循環を制御し、更に、系内の圧力を保持する。冷やされた溶液５２０は、その後、外部循環装置の溶液循環ポンプ１３０へ戻る。冷却装置５１０は、繊維処理キヤー１２０を減圧することなく、また中身を出さずに薬品を加えることができる。
【００６１】
図６は、酸素ガスを用いて、図４に示した方法４００の繊維から残留する溶液を除く方法６００の説明図である。方法６００では、排出弁６１０を用いて繊維処理キヤー１２０から漂白液１４０を排出する。次に、酸素ガス１１０をバスケットのセンターシャフト４１６に直接注入し、繊維処理キヤー１３０内の繊維中に拡散させる。
【００６２】
図７は、酸素ガス１１０を用いて、図４に示した方法４００の繊維から残留する溶液を除く、別の方法７００の説明図である。方法７００でも、排出弁６１０を用いて繊維処理キヤー１２０から漂白液１４０を排出する。繊維処理キヤー１２０には、繊維処理キヤー１２０の頂部に、繊維処理キヤーの底部に（図示せず）、または溶液循環ポンプ１３０上に（図示せず）、逆止弁７１０を備えた酸素ガス配管が繋がっている。このように、逆止弁７１０を用いて装置系内に酸素ガスを注入および放出することができる。
【００６３】
図８は、任意のキヤー装置系中の非木材繊維を増白するための制御装置８００の説明図である。制御装置８００には、酸素ガス１１０を注入するための酸素タンクまたは他の酸素源がある。圧力制御装置８１０は、一次供給源からの酸素ガス１１０の圧力を制御する。次に、酸素流量制御装置８２０が、装置系への酸素の流量を制御する。溶液循環ポンプ１３０の後の溶液流量制御装置８４０は、装置系への漂白液１４０の流量を制御する。圧力逃し安全弁８３０は、繊維処理キヤー１２０内の最大安全圧力を制限する。キヤー圧力制御８５０も、繊維処理キヤー１２０内の圧力を加減する。
【００６４】
別の態様では、繊維混合物を、繊維処理キヤーなどの任意の閉鎖系内に置くことができる。繊維混合物を、アルカリ性過酸化物漂白液、例えば、過酸化水素と水酸化ナトリウムで飽和後、酸素を用いて装置系から溶液を排出して加圧する。その結果、酸素が繊維混合物または“繊維マット”に浸透して過酸化物溶液の作用が高まる。こうして、曝露前の繊維に比べて、繊維の白色度が高くなる。
【００６５】
酸素ガス曝露の間、装置系を約５０から約１５０℃の範囲の温度に保つことができる。別の態様では、酸素曝露の間、装置系を約７０から約１４０℃の範囲の温度に保つことができる。更に別の態様では、酸素曝露の間、装置系を約７０から約１３０℃の範囲の温度に保つことができる。更にまた別の態様では、装置系を、約５０、５５、６０、６５、７０、７５、８０、８５、９０、９５、１００、１０５、１１０、１１５、１２０、１２５、１３０、１３５、１４０、１４５、および１５０℃付近、またはこれらのいずれかの範囲の温度に保つことができる。
【００６６】
繊維は、酸素ガスに曝露している間、または曝露後に、過酢酸を加えることで、または、ＴＡＥＤを過酸化水素に加えて過酢酸を生成することで、過酢酸に曝露することができる。ある態様では、酸素曝露段階の終わり、例えば、繊維を酸素に約３０分間から約６０分間曝露した後にＴＡＥＤを加える。別の態様では、繊維を酸素に約２０分間から約４５分間曝露した後に、繊維をＴＡＥＤまたは過酢酸に曝露する。更に別の態様では、繊維を酸素に約４０分間から約６０分間曝露した後に、繊維をＴＡＥＤまたは過酢酸に曝露する。
【００６７】
必要に応じて、ＴＡＥＤまたは過酢酸は、酸素曝露よりも低い温度で繊維に加えることができる。例えば、ＴＡＥＤまたは過酢酸を添加する温度は、約６０から約１００℃の範囲とすることができる。別の態様において、ＴＡＥＤまたは過酢酸を繊維に添加する温度は、約７０から約９０℃の範囲とすることができる。更に別の態様において、ＴＡＥＤまたは過酢酸を繊維に添加する温度は、約７０から約８０℃の範囲とすることができる。更にまた、ＴＡＥＤまたは過酢酸を添加する温度は、約６０、６５、７０、７５、８０、８５、９０、９５、および１００℃付近、またはこれらのいずれかの範囲とすることができる。
【００６８】
酸素ガス、過酢酸、または酸素ガスと過酢酸との組合せに曝露している間、マグネシウム化合物を非木材繊維混合物に加えることができる。本発明のある態様において、硫酸マグネシウムは、漂白／増白工程の間の酸化剤の安定化剤として、また、酸化を抑えることで、繊維中のセルロースの保護剤として作用する。別の態様において、その他のマグネシウム化合物、例えば、硫酸マグネシウムおよび水酸化マグネシウムは、アルカリ性と緩衝能力の両方を与えることができ、これは有益と考えられる。更に別の態様では、他の適切なマグネシウム化合物を増白剤に加えることができ、マグネシウム化合物としては、任意のマグネシウム塩またはマグネシウム含有化合物が挙げられる。適切なマグネシウム化合物の非制限的な例としては、水酸化マグネシウム、酸化マグネシウム、硫酸マグネシウム、グリシン酸マグネシウム、アスコルビン酸マグネシウム、塩化マグネシウム、オロト酸マグネシウム、クエン酸マグネシウム、フマル酸マグネシウム、リンゴ酸マグネシウム、コハク酸マグネシウム、酒石酸マグネシウム、炭酸マグネシウム、またはこれらのいずれかの組合せが挙げられる。
【００６９】
増白工程の間、酸素分圧は約０．５から約１０Ｂａｒの範囲である。装置系を加圧下に保って酸素を溶液中に溶解し易くしても良い。更に、増白の際に繊維が利用できる酸素の量が増白を促進すると考えられる。例えば、装置系中で繊維に対する酸素を約０．１％から約２％とすることは、増白を高める１つの要素である。例えば、図８に示すように、流量制御８２０は、キヤーに加える酸素の総量を制御するよう設定可能な質量流量センサであっても良い。酸素ガスは、工程の開始時に非常に速く加えても、工程全体に亘ってゆっくりと加えても、工程の終わりに非常に速く加えても、これらのいずれかの組合せであっても良い。ある態様では、増白の間、繊維を、繊維に対して少なくとも約０．１％の酸素に曝露する。別の態様では、増白の間、繊維を、繊維に対して少なくとも約１％の酸素に曝露する。更に別の態様では、増白の間、繊維を、繊維に対して約０．１から約１０．０％の酸素に曝露する。更にまた別の態様では、増白の間、繊維を、繊維に対して少なくとも約０．１、０．２、０．３、０．４、０．５、０．６、０．７、０．８、０．９、１．０、１．１、１．２、１．４、１．６、１．８、２．０、３．０、４．０、５．０、６．０、７．０、８．０、９．０、および１０．０％付近、またはこれらの間の酸素に曝露する。
【００７０】
装置系は、繊維を傷めずに白色度を改善し、繊維のシャイブ含量を減らすために十分な時間、加圧下に保つことができる。ある態様では、装置系を、約５から約６０分間の範囲の時間、加圧下に保つ。別の態様では、装置系を、約１０から約３０分間の範囲の時間、加圧下に保つ。更に別の態様では、装置系を、約２０から約５０分間の範囲の時間、加圧下に保つ。更にまた別の態様では、装置系を、約５、１０、１５、２０、２５、３０、３５、４０、４５、５０、５５、６０、６５、７０、６５、８０、８５、９０、９５、１００、１０５、１１０、１１５、および１２０分間付近、またはこれらのいずれかの範囲の時間、加圧下に保つ。
【００７１】
繊維の白色度が十分に上がり、シャイブ含量が十分に下がったら、酸素圧力を下げ、または酸素の添加を止めて良い。次に、使用した漂白成分を装置系から除き、水を用いて装置系を濯いで、繊維から残留漂白成分と溶解した化合物を除去することができる。
【００７２】
酸素ガス、過酢酸、および／または、過酸化物化合物への暴露（増白の第１段階）の後、曝露前の繊維混合物よりも高い白色度を持つ、増白した繊維に、少なくとも１回の第２段階の漂白（酸素を使用しない、第２の増白剤／増白の第２段階）を行って、更に白色度を高めることができる。追加的な増白段階では、どのような追加的な増白剤を加えても良い。追加的増白剤は、過酸化物化合物、アルカリ性化合物、還元剤、硫酸マグネシウムまたはこれらの組合せであっても良い。
【００７３】
予想外にも、増白の際に酸素ガスに暴露すると、その後の還元漂白段階の性能が劇的に向上する。一方、従来法では、典型的に還元漂白は、植物由来の非木材繊維に対しては一般的に効果がない。つまり、第１の増白段階で酸素処理を行った後でのみ、第２増白段階で還元漂白を効果的に使用することが可能となる。還元漂白は酸化漂白よりもずっと安価であるため、この結果は、商業的に非常に有益である。
【００７４】
ある態様において、増白／漂白の第２段階は、過酸化物化合物とアルカリ性化合物とを用いて行う。その後、還元漂白段階で還元剤を使用して更に白色度を高める。別の態様では、酸素ガス、過酢酸、および／または、過酸化物化合物を用いた最初の増白の後、第２の増白段階で還元剤を使用する。適切な還元剤の非制限的な例としては、ヒドロ亜硫酸ナトリウム、ヒドロ亜硫酸カリウム、亜硫酸ナトリウム、亜硫酸カリウム、硫酸ナトリウム、硫酸カリウム、重亜硫酸ナトリウム、重亜硫酸カリウム、メタ亜硫酸ナトリウム、メタ亜硫酸カリウム、水素化ホウ素ナトリウム、またはこれらのいずれかの組合せが挙げられる。
【００７５】
増白した繊維を使用し、当業者に知られている従来の方法に従って不織布および／または繊維製品を作ることができる。不織布、繊維製品、その他の製品は、本件に開示の増白繊維をどのような量で含んでいても良い。例えば、不織布は、約５、１０、１５、２０、２５、３０、２５、４０、４５、５０、５５、６０、６５、７０、７５、８０、８５、９０、９５、および１００質量％付近、またはこれらのいずれかの範囲の増白繊維を含むことができる。
【００７６】
本件に記載の不織布は、様々な繊維製品および製品に組み込むことができる。製品の非制限的な例としては、ウェットワイパー、ドライワイパー、含浸ワイパー（パーソナルケアワイパー、家庭用清掃ワイパー、埃取りワイパーが含まれる）などのワイパー（またはワイプ）が挙げられる。パーソナルケアワイパーには、例えば、柔軟化粧水、保湿剤、香料などを含浸させることができる。家庭用清掃ワイパーまたは硬質表面用清掃ワイパーには、例えば、界面活性剤（例えば、第４級アミン）、過酸化物、塩素、溶媒、キレート剤、抗菌剤、香料などを含浸させることができる。埃取りワイパーには、例えば、油を含浸させることができる。
【００７７】
ワイパーの非制限的な例としては、おしり拭き、化粧落とし、会陰拭き取り紙、使い捨て洗面タオル、家庭用清掃ワイプ（台所用ワイプ、浴室用ワイプ、硬質表面用ワイプなど）、殺菌用および細菌除去用ワイプ、特殊な清掃ワイプ（ガラスワイプ、鏡用ワイプ、革用ワイプ、電子機器用ワイプ、レンズ用ワイプ、研磨用ワイプなど）、医療用清掃ワイプ、殺菌シートなどが挙げられる。その他の製品の例としては、吸収剤、医療用品（外科用ドレープ、ガウン、創傷治療用品など）、工業用途のための個人用防護用品（防護用つなぎ、袖プロテクターなど）、自動車用保護カバー、海洋用保護カバーが挙げられる。不織布は、おむつ（乳幼児用または成人用）、トレーニングパンツ、生理用品（ナプキンおよびタンポン）、授乳パッドなどの、パーソナルケア用品の吸収性コア、ライナー、外カバー、その他の要素に組み込むことができる。更に、不織布は、流体を濾過する製品（エアフィルター、ウォーターフィルター、オイルフィルターなど）、家財道具（家具の裏張り、断熱製品、遮音製品など）、農業用製品、造園用製品、ジオテキスタイル用製品に組み込むことができる。
【００７８】
その内容を全て本件に引用して援用する、米国特許第７９７，７４９号に記載の、カーディング（carding）として知られる機械的処理によって、ステープルファイバーの不織ウェブを作ることができる。カーディング工程は、形成ワイヤ上に集められたステープルファイバーの向きをランダムにする、気流要素を含んでいても良い。Trutzschler-FliessnerEWK-413けば立て機などの、ある技法の機械式けば立て機では、上で述べた３８ｍｍよりもかなり短いステープルファイバーを処理することができる。より古い型のけば立て機で良好な製造と安定した稼働を行うには、より長い繊維が必要と考えられる。
【００７９】
その他の一般的な乾燥ウェブ製造工程は、エアレイドまたはエアフォーミングである。この工程では、気流、重力、求心力だけを使って、移動する形成ワイヤ上に繊維の流れを堆積させ、この形成ワイヤは、繊維ウェブをウェブ結合工程へ搬送する。エアレイド法は、米国特許第４，０１４，６３５号および米国特許第４，６４０，８１０号に述べられており、その内容は全て本件に引用して援用する。パルプを原料とするエアフォーム不織ウェブにはしばしば熱可塑性繊維が加えられ、エアフォームウェブをオーブンに通すと、これが溶融してエアレイドウェブを結合する。
【００８０】
熱結合は、カレンダー結合、ポイント結合、またはパターン結合とも呼ばれ、これを用いて繊維を結合し、不織布を形成することができる。熱結合では、繊維製品に模様を付けることもできる。熱結合は、国際公開第２００５／０２５８６５号に記載されており、その内容は全て本件に引用して援用する。熱結合するには、繊維ウェブに熱可塑性繊維を加える必要がある。熱可塑性繊維の例は先に挙げられている。熱結合では、繊維ウェブを熱したカレンダーロールに通して加圧下で結合させる。カレンダーロールには、繊維ウェブの表面に転写するための模様が浮き彫りされていても良い。熱結合の間、カレンダーロールを、少なくとも、熱可塑性材料のガラス転移温度（Ｔｇ）と融解温度（Ｔｍ）との間の温度に加熱する。
【００８１】
増白した繊維は、湿潤状態または乾燥状態で無限ウェブに形成する。ある態様では、ウェブを、けば立て機を用いた方法で製造する。別の態様では、ウェブを、けば立て機と強制空気流とを併用した方法で製造する。乾燥ウェブは、水流交絡によって結合することができる。更に、水流交絡したウェブを、水性接着剤で処理し、熱に曝して、ウェブを結合および乾燥させることができる。また、乾燥ウェブは、ニードルパンチ機で、および／または、ウェブに熱風を通して、結合させることができる。あるいは、無限ウェブに水性接着剤を塗布し、このウェブを熱に曝すことで、乾燥ウェブを結合させても良い。
【００８２】
不織布および生地を作るための水流交絡法（スパンレース法としても知られる）またはスパンボンド法は、当該技術で良く知られている。水流交絡法の非制限的な例は、カナダ国特許第８４１，９３８号、米国特許第３，４８５，７０６号、米国特許第５，９５８，１８６号に記載されている。米国特許第３，４８５，７０６号および米国特許第５，９５８，１８６号はそれぞれ、その内容を全て本件に引用して援用する。水流交絡には、ウェットレイドまたはドライレイドのいずれかで繊維ウェブを形成する工程と、その後、微細な水噴流を高圧で用いて繊維を絡ませる工程と、が含まれる。例えば、ワイヤ（網）などの移動する支持体上に置いた繊維ウェブに複数列の水噴流を当てる。繊維の水流交絡は明瞭なハイドロエンボスパターンを生じ、これにより繊維数の少ない部分を作り出して水分散し易くし、また、３次元構造を作ることができる。その後、交絡させたウェブを乾燥する。
【００８３】
増白繊維から成る不織繊維ウェブは、分散剤の存在下で、ウェットレイドまたは泡形成（foam-formed）することができる。分散剤は、いわゆる“繊維仕上げ剤”として繊維に直接加えても良く、あるいは、ウェットレイド法または泡形成法の水系へ加えても良い。適切な分散剤を加えると、増白繊維の形成が良好となり、即ち、繊維が実質的に均一に分散する。分散剤は、増白繊維またはこのような増白繊維の任意の混合物に対して適切な分散効果を与える、多くの様々な種類のものであって良い。分散剤の非制限的な例は、７５％のビス（水素化タローアルキル）ジメチルアンモニウム＝クロリドと、２５％のプロピレングリコールとの混合物である。添加は、０．０１〜０．１質量％の範囲内とすべきである。
【００８４】
泡形成の間、泡を作る界面活性剤と水とを含む泡立てた溶液中に繊維を分散させ、その後、ウェットレイドと同様に、繊維分散物を支持体、例えば、ワイヤ（網）上で脱水する。繊維ウェブを形成後、毎秒約２３,０００フィート・ポンド／平方インチ以上のエネルギー流束で、繊維ウェブを水流交絡にかける。水流交絡は、従来技術を用いて、機械製造業者の供給する装置で行う。水流交絡後、材料を圧縮および乾燥し、必要に応じてロールに巻き取る。準備できた材料は、次に既知の方法で適切な体裁にして包装する。
【００８５】
本発明の不織布は、不織布とフィルムを含むラミネートに組み込むことができる。ラミネートは、パーソナルケア用品および吸収性物品の外カバーなど、多種多様な用途、例えば、おむつ、トレーニングパンツ、失禁用衣類、生理用品、創傷被覆材、包帯などに使用できる。
【００８６】
ラミネートを作るには、不織布から成る支持体の表面またはフィルムの表面に接着剤を塗布する。適切な接着剤の例としては、噴霧できるラテックス、ポリアルファオレフィン（テキサス州ヒューストン、Huntsman Polymersより、Rextac 2730 および Rextac 2723 として市販）、エチレン酢酸ビニルが挙げられる。その他の市販の接着剤としては、ウィスコンシン州ウォーワトサ、Bostik Findley, Inc.製のものが挙げられる（但し、これに限定しない）。次に、形成ワイヤ上の不織布の上にフィルムを加える。不織布に貼り付ける前に、望むとおりにフィルムを伸ばす。不織布とフィルムをニップ内で合わせて圧縮し、ラミネートを作る。加圧だけで接着する接着剤には必要ないが、ニップを、使用する接着剤、例えば、熱で粘着性となる接着剤に適した、所望の接着剤結合温度に保つことができる。ラミネートは、切断し、巻き取り機に送り、または更なる処理に送ることができる。
【００８７】
不織布にフィルムを貼り付け、更に、別の繊維製品を不織布に付着させることができる。付着させるものは、例えば、別の不織布または織物である。不織布は、本発明に従って製造した不織布でも良い。接着剤は、ラミネートを作るためニップに通す前に、不織布または別の繊維製品のどちらに塗布しても良い。
【００８８】
ラミネートに使用するフィルムとしては、ポリエチレンポリマー、ポリエチレン共重合体、ポリプロピレンポリマー、ポリプロピレン共重合体、ポリウレタンポリマー、ポリウレタン共重合体、スチレンブタジエン共重合体、または線状低密度ポリエチレンが挙げられる（但し、これらに限定しない）。必要に応じて、通気性フィルム、例えば、炭酸カルシウム入りフィルムを用いてラミネートとしても良い。一般的に、フィルムは、少なくとも１００ｇ／ｍ２／２４時間の水蒸気透過率があれば“通気性”である。通気性は、例えば、その内容を全て本件に引用して援用する、米国特許第５，６９５，８６８号に記載の試験法で測定可能である。しかし、通気性フィルムは、炭酸カルシウムを含むフィルムに限られない。通気性フィルムには任意の充填材を加えることができる。文中で使用されている“充填材”は、フィルムに化学的に干渉せず、または悪影響を及ぼさず、フィルム全体に実質的に均一に分散していると考えられる、粒子および他の形状の物質を含んでいることを意味する。一般的に、充填材は、平均粒径が約０．１μｍから約７μｍの範囲の微粒状および球状である。充填材としては、有機および無機充填材が挙げられる（但し、これらに限定しない）。
【００８９】
必要に応じて、増白剤または繊維混合物に添加剤を加える。適切な添加剤としては、キレート剤、硫酸マグネシウム、界面活性剤、湿潤剤、ｐＨ緩衝剤、安定化添加剤、またはこれらのいずれかの組合せが挙げられる（但し、これらに限定しない）。
【００９０】
任意の１つ以上の添加剤は、非木材繊維混合物の総質量に対して、約０．５から約５質量％の範囲で加えることができる。別の態様において、１つ以上の添加剤は、約１から約１０質量％の範囲で加えることができる。更に別の態様において、１つ以上の添加剤は、約２から約６質量％の範囲で加えることができる。更にまた別の態様において、１つ以上の添加剤は（one or additives）、約３から約５質量％の範囲で加えることができる。ある態様において、非木材繊維の混合物には、約０．１、０．２、０．５、０．７、１、２、３、４、５、６、７、８、９、１０、１１、１２、１３、１４、１５、１６、１７、１８、１９、および２０質量％付近、またはこれらのいずれかの範囲で、１つ以上の添加剤を加えることができる。
【００９１】
適切なキレート剤としては、任意の金属イオン封鎖剤が挙げられる。キレート剤の非制限的な例としては、エチレンジアミン−Ｎ，Ｎ’−ジコハク酸（ＥＤＤＳ）またはそのアルカリ金属、アルカリ土類金属、アンモニウム、または置換アンモニウム塩、あるいはこれらの混合物が挙げられる。適切なＥＤＤＳ化合物としては、遊離酸体、およびそのナトリウムまたはマグネシウム塩が挙げられる。ＥＤＤＳのナトリウム塩の例としては、Ｎａ２ＥＤＤＳおよびＮａ４ＥＤＤＳが挙げられる。このようなＥＤＤＳのマグネシウム塩の例としては、ＭｇＥＤＤＳおよびＭｇ２ＥＤＤＳが挙げられる。その他のキレート剤としては、アミノアルキレンポリ（アルキレンホスホナート）、アルカリ金属エタン−１−ヒドロキシジホスホナート、ニトリル−トリメチレンホスホナート、エチレンジアミンテトラメチレンホスホナート、ジエチレントリアミンペンタメチレンホスホナートなどの有機ホスホン酸塩が挙げられる。ホスホナート化合物は、その酸体として、あるいは、アルカリまたはアルカリ性金属イオンの錯体（金属イオンとホスホナート化合物のモル比は少なくとも１：１）として存在することができる。その他の適切なキレート剤としては、ＥＤＴＡなどの、アミノポリカルボキシラートキレート剤が挙げられる。
【００９２】
適切な湿潤剤および／または洗浄剤としては、洗剤、および、非イオン、両性、および陰イオン界面活性剤、例えば、アミノ酸系界面活性剤が挙げられる（但し、これらに限定しない）。アミノ酸（Ｌ−グルタミン酸）と他の天然脂肪酸に由来するものなどのアミノ酸系界面活性剤系は、人の皮膚に適合したｐＨと良好な洗浄力を持ち、更に、比較的安全で、他の陰イオン界面活性剤に比べて触感が良く、保湿性に優れている。
【００９３】
適切な緩衝系には、緩衝系のｐＨ変動を小さくする任意の試剤（緩衝剤）が含まれる。緩衝剤の種類の例としては、ＩＡ族金属の塩、例えば、ＩＡ族金属の重炭酸塩、ＩＡ族金属の炭酸塩、アルカリまたはアルカリ土類金属緩衝剤、アルミニウム緩衝剤、カルシウム緩衝剤、ナトリウム緩衝剤、マグネシウム緩衝剤、またはこれらのいずれかの組合せが挙げられる（但し、これらに限定しない）。適切な緩衝剤としては、前述のものの炭酸塩、リン酸塩、重炭酸塩、クエン酸塩、ホウ酸塩、酢酸塩、フタル酸塩、酒石酸塩、コハク酸塩、例えば、リン酸、クエン酸、ホウ酸、酢酸、重炭酸塩、および炭酸のナトリウムまたはカリウム塩、あるいはこれらのいずれかの組合せが挙げられる。適切な緩衝剤の非制限的な例としては、水酸化アルミニウムマグネシウム、グリシン酸アルミニウム、酢酸カルシウム、重炭酸カルシウム、ホウ酸カルシウム、炭酸カルシウム、クエン酸カルシウム、グルコン酸カルシウム、グリセロリン酸カルシウム、水酸化カルシウム、乳酸カルシウム、フタル酸カルシウム、リン酸カルシウム、コハク酸カルシウム、酒石酸カルシウム、リン酸二塩基ナトリウム、リン酸水素二カリウム、リン酸二カリウム、リン酸水素二ナトリウム、コハク酸二ナトリウム、乾燥水酸化アルミニウムゲル、酢酸マグネシウム、アルミン酸マグネシウム、ホウ酸マグネシウム、重炭酸マグネシウム、炭酸マグネシウム、クエン酸マグネシウム、グルコン酸マグネシウム、水酸化マグネシウム、乳酸マグネシウム、メタケイ酸アルミン酸マグネシウム、酸化マグネシウム、フタル酸マグネシウム、リン酸マグネシウム、ケイ酸マグネシウム、コハク酸マグネシウム、酒石酸マグネシウム、酢酸カリウム、炭酸カリウム、重炭酸カリウム、ホウ酸カリウム、クエン酸カリウム、メタリン酸カリウム、フタル酸カリウム、リン酸カリウム、ポリリン酸カリウム、ピロリン酸カリウム、コハク酸カリウム、酒石酸カリウム、酢酸ナトリウム、重炭酸ナトリウム、ホウ酸ナトリウム、炭酸ナトリウム、クエン酸ナトリウム、グルコン酸ナトリウム、リン酸水素ナトリウム、水酸化ナトリウム、乳酸ナトリウム、フタル酸ナトリウム、リン酸ナトリウム、ポリリン酸ナトリウム、ピロリン酸ナトリウム、セスキ炭酸ナトリウム、コハク酸ナトリウム、酒石酸ナトリウム、トリポリリン酸ナトリウム、合成ヒドロタルサイト、ピロリン酸四カリウム、ピロリン酸四ナトリウム、リン酸三カリウム、リン酸三ナトリウム、トロメタモール（trometarnol）、またはこれらのいずれかの組合せが挙げられる。
【００９４】
必要に応じて、過酸化水素の分解を防ぐために、漂白または増白工程の間に、１つ以上の安定化添加剤を加えても良い。適切な安定化添加剤の非制限的な例としては、ケイ酸ナトリウム、硫酸マグネシウム、ジエチレントリアミン五酢酸（ＤＴＰＡ）、ＤＴＰＡ塩、エチレンジアミン四酢酸（ＥＤＴＡ）、ＥＤＴＡ塩、またはこれらのいずれかの組合せが挙げられる。
【００９５】
本発明の増白繊維は、任意の紙またはティッシュ製品、例えば、ウェットレイド式製紙装置で製造したティッシュ製品（但し、これに限定しない）に使用することができる。ある態様において、ティッシュまたは紙は、マクベスＵＶ−Ｃ基準による測定で、約６５よりも高い白色度を持つ非木材繊維を含んでいる。
【００９６】
ティッシュ紙には、任意の追加の製紙用繊維、熱可塑性繊維、および／または合成繊維を加えて良く、従来の湿式加圧（Conventional Wet Press：ＣＷＰ）製造法、または通気乾燥（Through Air Drying：ＴＡＤ）製造法、あるいはこれに代わるいずれかの製造法（例えば、Voith社の、先進的ティッシュ成型装置（Advanced Tissue Molding System：ＡＴＭＯＳ）、または、Georgia- Pacific社の、エネルギー効率の良い技術的に進んだ乾燥（Energy Efficient Technologically Advanced Drying：ｅＴＡＤ））に従って製造することができる。ウェブはヤンキードライヤーで乾燥することができ、また、クレープ加工を行い、またはクレープ加工を行わなくても良い。
【００９７】
ティッシュまたは紙には、本件に開示の増白繊維をどのような量で含んでいても良い。例えば、ティッシュおよび紙は、約５、１０、１５、２０、２５、３０、２５、４０、４５、５０、５５、６０、６５、７０、７５、８０、８５、９０、９５、および１００質量％付近、またはこれらのいずれかの範囲の増白繊維を含むことができる。
【００９８】
例えば、従来の湿式加圧ティッシュは、まず、繊維原料をタンク内で調製および混合して繊維スラリーを作ることで調製する。次に、繊維スラリーを遠心ポンプでヘッドボックスへ送る。繊維混合物を、ヘッドボックスから、移動する孔開きワイヤ（フードリニアワイアなど）上に堆積させて発生期ウェブを形成する。真空および／または排水要素を用いて、ワイヤを通して水を排出させることができる。次に、ウェブを任意の適切な方法、例えば、風乾、通気乾燥（ＴＡＤ）、ヤンキードライヤーでの乾燥など（但し、これらに限定しない）で乾燥させることができる。ヤンキードライヤーで乾燥するには、まず、ヤンキードライヤー表面に接着剤をスプレーする。１つまたは２つのプレスロールを経て、発生期ウェブを熱いヤンキードライヤー上に移動させる。ヤンキードライヤー上でウェブを乾燥させた後、クレーピングドクターでヤンキードライヤードラムの表面からウェブを剥がし取る。次に、乾燥ウェブを製紙装置のリールに巻き取ってロールとする。
【００９９】
ティッシュまたは紙の製造に用いる場合、繊維スラリーに、湿潤紙力増強剤、剥離剤、界面活性剤、またはこれらのいずれかの組合せなど（但し、これらに限定しない）、この技術分野で知られている任意の添加剤を追加しても良い。
【実施例】
【０１００】
以下の実施例では、亜麻繊維（ノースカロライナ州グリーンズバラ、Crailar Technologies, Inc.より市販）を用いて、漂白工程の間の、シャイブ含量および白色度に対する酸素の影響を調べた。
【０１０１】
白色度測定は全て、亜麻繊維の厚いパッドで行った。このパッドは、亜麻繊維の試料を水で約２％のコンシステンシーに希釈して製造した。この亜麻試料を、手で穏やかに混ぜ、できるだけ繊維を分離した後、ろ紙を１枚載せたブフナー漏斗上で脱水して繊維パッドを作った。脱水の間、亜麻繊維を手で分散させてできる限り均一なパッドを形成した。次に、ブフナー漏斗からパッドを外して吸い取り紙に挟み、実験室のプレス機で約１０分間、３，０００ＰＳＩの最大圧力で圧縮した。次に、繊維パッドを、スピードドライヤー上で実質的に乾燥するまで乾燥した。加熱し過ぎると黄変を起こす可能性があるため、過熱しないよう注意した。白色度試験前に、数日間、繊維パッドを風乾した。白色度試験は全て、マクベスＵＶ−Ｃ試験法に従って行った。
【０１０２】
［実施例１〜９］
最初の開始（対照）亜麻は、Crailar Technologies, Inc.より市販の“完成亜麻”であった。この繊維を、機械的処理、ペクチンを除去するための化学的処理、過酸化水素漂白、および乾燥を含む、Crailar法で処理した。次の表１（ＩＤ １）から分かるように、この亜麻繊維は、５７．８のマクベスＵＶ−Ｃ白色度を示した。図１２に、シャイブ含量の多い亜麻繊維の顕微鏡写真を示す。
【０１０３】
【表１】
2019163586.tif 000002
【０１０４】
表１において、全ての薬品は、パルプに対する％（％ On Pulp：％ＯＰ） ＝ （薬品の質量／繊維の質量）×１００であった。全ての薬品は、１００％ベースで計算、即ち実際の薬品の質量であって、薬品の溶液の量ではない。実施例１で３０％の過酸化水素溶液を使用したが、データは、１００％の過酸化水素として示した。
【０１０５】
実施例１〜３では、対照亜麻繊維（実施例１）を、“バッグ”または“薬浴”法を用いて漂白した。亜麻試料をジップロック式のポリ袋に入れ、漂白処理の間、水浴中で一定温度に保った。３０ｇのオーブン乾燥（oven dry：ＯＤ）繊維を、それぞれの薬品（表１参照）を含む蒸留水を用いて、１２％のコンシステンシーに希釈した。残りの保持時間の間、３０分間隔で更に混合を行った。次に、試料を水浴から取り出し、先に詳細に述べたように白色度繊維パッドを調製した。表１に示すように、白色度増加は、マクベスＵＶ−Ｃ基準試験で、約１８．０から１９．６の範囲であった。
【０１０６】
実施例５〜７では、低コンシステンシー（８％）での別の漂白法、修正“スピナー”法を使用した。この方法では、３０ｇのＯＤ繊維を４Ｌのビーカーに加えた。蒸留水と表に示した薬品を加えて、パルプを８％のコンシステンシーとした。次に、ビーカーを、１９０°Ｆの水浴中に約８０％沈めた。モーター駆動スピナーで繊維を連続撹拌する代わりに、試料を、１８０分間の漂白時間の間、約１０分間隔で、手動で混合した（スプーンを使用）。更に、少量のケイ酸ナトリウム（パルプに対して０．２質量％）を試料に加えて、過酸化水素を安定化した。
【０１０７】
実施例５および６は、実施例３および４の化学的応用を反映しており、それぞれ、１９．０および２０．９の白色度増加を示した。しかし、バッグ漂白とスピナー漂白との間に、白色度増加の有意差はなかった。ケイ酸ナトリウムも結果にあまり影響しなかった。
【０１０８】
実施例７は、実施例６と同じ初期充填を使用した（これも修正スピナー法）。この試料には、過酸化物漂白を９０分間行った後、試料の０．５質量％に相当するＴＡＥＤ顆粒をパルプに加えた。ＴＡＥＤは、残留する過酸化水素および水酸化ナトリウムと反応させてその場で過酢酸を生成するために加えた。ＴＡＥＤを加えると、基準の過酸化物漂白に比べて、白色度増加が１．０高くなった。
【０１０９】
実施例８〜９では、Quantumミキサ Mark III（オハイオ州アクロン、Quantum Technologies）を用いて、過酸化物漂白への酸素ガスの添加を調べた。このミキサは、全ての漂白段階に適した可変速の強力なミキサであり、一定のｐＨ読み取り値で、時間、温度、および撹拌の条件を制御しつつ、パルプと薬品を反応させることができた。このミキサを、最小限の混合速度で作動させて、最終パルプ塊中の繊維の絡みを少なくした。実施例８および９では、酸素の有無による白色度の結果を比較する。実施例９は、酸素を加えずに行って２０．８の白色度増加が得られ、これは、実施例５および６のスピナー漂白の１９．０および２０．９の増加に匹敵する。実施例８は、漂白の最初の６０分間、酸素を加えて行った。漂白開始時に、ミキサ内部を酸素で６０ｐｓｉｇに加圧した。１５分後、圧力を緩め、酸素を加えて再び６０ｐｓｉｇとした。６０分後に酸素を排出し、残りの１２０分間は大気圧で保持した。この試料では、２６．６の白色度増加が得られ、最終白色度は８４．４であった。実施例９と比べ、酸素は、白色度増加を５．８高くした。更に、ハンドシートの目視検査では、酸素を加えない実施例９（図１０参照）に比べ、酸素を加えた実施例８（図１１参照）で、視認できるシャイブ含量の低減が見られた。
【０１１０】
［実施例１０〜１７］
表２に示す、実施例１０〜１７では、白色度に対する酸素とＴＡＥＤの影響と、還元漂白の効果を調べるため、Quantumミキサ内で漂白を行った。全ての実験を、ペクチン除去した未漂白亜麻試料（実施例１０）で行った。この対照試料の白色度は低く（２７．９）、シャイブの汚れの程度は高かった（後の、実施例２４の図１２も参照のこと）。
【０１１１】
【表２】
2019163586.tif 000003
【０１１２】
実施例１１では、最初の過酸化物段階で酸素を使用し、１２０分間保持した後（初めの６０分間、先に詳細に述べたように酸素を添加）の白色度は６４．０であった。図１３に示すように、繊維白色度パッドでは、酸素を加えない試料に見られるシャイブとは様相の異なる、黒く長い繊維が試料に含まれていた。次に、試料１１を、先に詳細に述べた手順を用いてブフナー漏斗上で洗浄し、ミキサに戻した後、過酸化水素漂白混合物で漂白した。酸素を使用しない２段階過酸化物漂白での約６８の最終白色度（表４参照）と比べ、第２段階の漂白後の最終白色度は８２．６であった（実施例１２）。更に、繊維パッドは、黒く長い繊維の含量が著しく減り、シャイブの濃度も非常に低かった。
【０１１３】
実施例１３は、６０分後（酸素を放出後）に、パルプに対して約０．５質量％の量のＴＡＥＤを加える以外、実施例１１と同様に行った。ＴＡＥＤを加えて、残留する過酸化物と苛性物質からその場で過酢酸を生成した。更に６０分間保持した後、白色度を測定したところ、６４．１であった。
【０１１４】
実施例１４〜１６を行って、酸素処理した試料に対する還元漂白の影響を調べた。亜麻繊維を、過酸化物添加量を少なくする（４％に対して３％）以外、実施例１１と同様に、Quantumミキサ中で過酸化物漂白した。パルプをミキサから取り出し、ブフナー漏斗上で洗浄後、３つに分けた。それぞれの試料を、ヒドロ亜硫酸ナトリウムおよびバッグ法を用いて還元漂白した。漂白の還元段階のために、パルプの２０ｇのＯＤ部分を蒸留水で８％のコンシステンシーに希釈し、ジップロック式の袋に入れた。次に、試料を密閉されたグローブボックス内に置き、窒素を用いて酸素をパージした。窒素を約１５分間、ボックス内に吹き込んだ。窒素パージしながら、必要なヒドロ亜硫酸粉末を計量し、２５ｍＬの蒸留水を加えて粉末を溶解し、規定量のヒドロ亜硫酸ナトリウムを調製後、この組成物を亜麻試料に加えた。袋を閉じて手で揉み、ヒドロ亜硫酸ナトリウムを混ぜ合わせた。次に、密閉した袋をグローブボックスから取り出し、１８０°Ｆの水浴に６０分間漬けた。次に、袋を水浴から取り出して、各試料用の白色度パッドを調製した。
【０１１５】
これらの試料の最終白色度は８１．８から８３．６で、２段階過酸化物漂白（実施例１２）の白色度８２．６に匹敵した。以下の表４に、これらの試料の白色度および色のデータを示す。表に示すように、ヒドロ亜硫酸で漂白したパルプ（実施例１４〜１６）は、実施例１２よりも色（Ａ＊およびＢ＊）が薄かった。
【０１１６】
マクベスメーターは、ＴＡＰＰＩ白色度とＬＡＢ白さの両方を測定する。Ｌ＊は白さであり、ａ＊とｂ＊は色である（赤−緑および青−黄）。０に近いａ＊およびｂ＊値は、色が非常に薄い／無色であることを示している。表３のｂ＊値は、繊維の黄色の低減を示しているため重要である。天然の亜麻繊維は非常に黄色いため、ワイパーまたはティッシュ製品には好ましくない。ＵＶ−Ｃは、光の紫外成分を含む“Ｃ”照度（illuminate）である。“ＵＶ除外（Excl）”は、ＵＶを除いたもので、紫外光を含んでいない。ＵＶを含むＵＶ−Ｃは、消費者が不織布を見る最も実際的な状況となると考えられる。
【０１１７】
【表３】
2019163586.tif 000004
【０１１８】
［実施例１８〜２４］
実施例１８〜２４（表４参照）では、酸素を使用しない、１段階および２段階の過酸化物漂白工程を、ペクチン除去した未漂白の亜麻（実施例２４）に行った。図１２は、実施例２４（白色度５７．８）の繊維の顕微鏡写真を示しており、これにはシャイブの汚れが多く見られる。
【０１１９】
【表４】
2019163586.tif 000005
【０１２０】
漂白のため、修正“スピナー”法を使用した。第１漂白段階の後、試料を蒸留水で約２Ｌに希釈し、ブフナー漏斗上で脱水した。ブフナー漏斗内の脱水したパルプに１Ｌの濯ぎ液を２回加えて、残留する薬品を除去した。次に、パルプを分割し、１つの部分を用いて白色度試験用のパッドを作った。残りのパルプは、次に、第２の過酸化物段階として、スピナー法で漂白した。最後に、第２漂白段階を行った後のパルプで白色度パッドを作った。
【０１２１】
実施例１（Crailar漂白した亜麻（未詳の漂白法による商業的漂白工程））は、白色度が５７．８であった。これに対し、実施例１８、２０、および２２は、１段階で過酸化物漂白した亜麻で、５９．２から６０．２の白色度が得られた。亜麻（flat）の白色度の応答は、使用した過酸化物の量とは無関係であった。
【０１２２】
それぞれのパルプに、次に、上記の第２段階の漂白を行った（実施例１９、２１、および２３）。第２段階で更に８．０から８．３の白色度増加が見られ、最終白色度は６７．５から６８．３となった。ここでも、過酸化物用量に起因する白色度の違いはなかった。
【０１２３】
［実施例２５〜２８］
先に酸素処理を行っていない繊維に対する還元剤の影響を調べるため、中性および酸性のｐＨにおいて、未漂白（実施例１０）および漂白（実施例１）亜麻試料で一連の実験を行った。表５に、実施例２５〜２８の白色度増加および光学データを示す。
【０１２４】
【表５】
2019163586.tif 000006
【０１２５】
表５に示すように、両方の試料に対する１段階のヒドロ亜硫酸漂白は、白色度増加が２ポイントまでしかなく、色は僅かに薄くなった。この結果を、酸素処理した亜麻の還元漂白（実施例１４〜１６）と比較すると、酸素処理した亜麻が１５から２０ポイントの白色度増加を示していることが明らかである。論理によって拘束するものではないが、酸素が活性化剤として作用して、その後の還元漂白段階の性能を高めていると考えられる。
【０１２６】
試料を手動で混合している間（６０分間の保持時間の間、１５分間隔）、目視観測している間に、未漂白試料の白色度が予想外に上昇した。ｐＨの低い試料ではより大きな変化が見られ、初めの灰色に比べて淡褐色となった。しかし、繊維を空気に曝すとすぐに色は暗灰色に戻り、開始試料に対する白色度の改善はほんの僅かとなった。漂白した亜麻試料も同様の逆戻りを示したと思われるが、最初の白色度が高いため、どれほどの逆戻りが実際に見られたか確認するのは困難であった。この逆戻りは、酸素処理した試料では見られなかった。
【０１２７】
これまでの記述について、大きさ、素材、形状、形態、機能、また、操作、組み立て、および使用の方法について変化したものを含むための、本発明の部品に関する最適な寸法の関係は、当業者には容易に理解でき、また明白であると考え、また、添付図に図解され、また明細書に記述されているものと同等の関係にあるものは全て、本発明に包含されるものとする。
【０１２８】
従って、前述のものは、本発明の原理を説明するだけのものとする。更に、本発明の範囲から外れることなく、本発明の様々な変形を行っても良く、従って、望ましくは、このような制限だけが、先行技術によって課せられたようにそこにかかると考え、また、それは添付の請求項に述べられている。
（１）非木材繊維の白色度を高める方法であって、
前記方法は、
非木材繊維の混合物を作る工程工程と、
前記混合物を増白剤に曝露して、増白した繊維を製造する工程と、
を含み、
前記増白剤は、酸素ガス、過酢酸、過酸化物化合物、またはこれらの組み合わせであり、
ここで、増白した繊維は、マクベス（MacBeth）ＵＶ−Ｃ標準による測定で、曝露前の繊維混合物よりも高い白色度を持つ、方法。
（２）前記非木材繊維が、亜麻繊維、麻繊維、ジュート繊維、ラミー繊維、イラクサ繊維、レダマ繊維、ケナフ植物繊維、綿繊維（flax fibers, hemp fibers, jute fibers, ramie fibers, nettle fibers, Spanish broom fibers, kenaf plant fibers, cotton fibers）、またはこれらのいずれかの組合せである、（１）に記載の方法。
（３）前記増白剤が、アルカリ性化合物を更に含む、（１）に記載の方法。
（４）前記過酸化物化合物が、過酸化水素、過酸化ナトリウム、または過酸化水素と過酸化ナトリウムの両方である、（１）に記載の方法。
（５）前記アルカリ性化合物が、水酸化ナトリウム、水酸化カリウム、水酸化カルシウム、モノエタノールアミン、アンモニア、またはこれらのいずれかの組合せである、（３）に記載の方法。
（６）前記増白剤が、約９．５から約１０．５の範囲の初期ｐＨを持つ、（３）に記載の方法。
（７）前記増白繊維を、少なくとも第２の増白剤に曝露する工程を更に含む、（１）に記載の方法。
（８）前記第２の増白剤が、過酸化物化合物、アルカリ性化合物、還元剤、またはこれらのいずれかの組合せである、（７）に記載の方法。
（９）前記還元剤が、ヒドロ亜硫酸ナトリウム、ヒドロ亜硫酸カリウム、亜硫酸ナトリウム、亜硫酸カリウム、硫酸ナトリウム、硫酸カリウム、重亜硫酸ナトリウム、重亜硫酸カリウム、メタ亜硫酸ナトリウム、メタ亜硫酸カリウム、水素化ホウ素ナトリウム（sodium hydrosulfite, potassium hydrosulfite, sodium sulfite, potassium sulfite, sodium sulfate, potassium sulfate, sodium bisulfite, potassium bisulfite, sodium metasulfite, potassium metasulfite, sodium borohydride）、またはこれらのいずれかの組合せである、（８）に記載の方法。
（１０）前記混合物が、約５分から約６０分の間の範囲の時間にわたって前記増白剤に曝露される、（１）に記載の方法。
（１１）テトラアセチルエチレンジアミンを前記増白剤または前記混合物に加える工程を更に含む、（１）に記載の方法。
（１２）硫酸マグネシウムを前記増白剤または前記混合物に加える工程を更に含む、（１）に記載の方法。
（１３）前記酸素ガスを溶液中に溶解して、溶解酸素溶液を製造する工程を更に含む、（１）に記載の方法。
（１４）前記非木材繊維が、約５％〜約５０％の範囲のコンシステンシー（consistency）を有する、（１）に記載の方法。
（１５）前記増白剤が、安定化添加剤を更に含む、（１）に記載の方法。
（１６）前記安定化添加剤が、キレート剤、ｐＨ緩衝化合物、またはこれらのいずれかの組合せである、（１５）に記載の方法。
（１７）前記増白剤が、界面活性剤、湿潤剤、またはこれらのいずれかの組合せを更に含む、（１）に記載の方法。
（１８）前記増白繊維を含む不織布を形成する工程を更に含む、（１）に記載の方法。
（１９）前記不織布が、ウェットワイプ、ドライワイプ、または含浸ワイプである、（１８）に記載の方法。
（２０）前記不織布が、ティッシュペーパー、化粧紙、バスティッシュペーパー、ベビーワイプ、パーソナルケアワイプ、パーソナル保護ワイプ、化粧品ワイプ、会陰ワイプ、使い捨てタオル、キッチン用ワイプ、自動車用ワイプ、バス用ワイプ、硬質表面用ワイプ、洗浄用ワイプ、消毒用（disinfecting）ワイプ、ガラス用ワイプ、鏡用ワイプ、革用ワイプ、電子機器用ワイプ、レンズ用ワイプ、研磨用ワイプ、医療用クリーニングワイプ、または消毒用ワイプ（a tissue, a facial tissue, a bath tissue, a baby wipe, a personal care wipe, a personal protective wipe, a cosmetic wipe, a perinea wipe, a disposable washcloth, a kitchen wipe, an automotive wipe, a bath wipe, a hard surface wipe, a cleaning wipe, a disinfecting wipe, a glass wipe, a mirror wipe, a leather wipe, an electronics wipe, a lens wipe, a polishing wipe, a medical cleaning wipe, or a disinfecting wipe）である、（１９）に記載の方法。
（２１）前記増白繊維をカーディング（carding）して不織布を形成する工程を更に含む、（１）に記載の方法。
（２２）前記増白繊維を水流交絡（hydrogentangling）して不織布を形成する工程を更に含む、（１）に記載の方法。
（２３）前記増白繊維をスパンボンド（spunbonding）して不織布を形成する工程を更に含む、（１）に記載の方法。
（２４）前記非木材繊維の混合物は、キヤー（kier）中で前記増白剤に曝露される、（１）に記載の方法。
（２５）前記キヤーが内部循環システムを有する、（２４）に記載の方法。
（２６）前記キヤーが外部循環システムを有する、（２４）に記載の方法。
（２７）精練（scouring）後にチャンバ内にガスを導入して残留増白剤を置換する工程を更に含む、（１）に記載の方法。
（２８）前記増白繊維を含むティッシュまたは紙を製造する工程を更に含む、（１）に記載の方法。
（２９）非木材繊維中の残留シャイブ（shive）の量を減少させる方法であって、
前記方法は、
非木材繊維の混合物を作る工程と、
前記混合物を増白剤に暴露して、低シャイブ繊維を製造する工程と。
を含み、
前記増白剤は、酸素ガス、過酢酸、過酸化物化合物、またはこれらの組み合わせであり、
ここで、低シャイブ繊維は、暴露前の繊維混合物よりも視認できるシャイブ含量が少ない、方法。
（３０）前記増白剤が、アルカリ性化合物を更に含む、（２９）に記載の方法。
（３１）前記過酸化物化合物が、過酸化水素、過酸化ナトリウム、または過酸化水素と過酸化ナトリウムの両方である、（２９）に記載の方法。
（３２）前記アルカリ性化合物が、水酸化ナトリウム、水酸化カリウム、水酸化カルシウム、モノエタノールアミン、アンモニア、またはこれらのいずれかの組合せである、（３０）に記載の方法。
（３３）前記増白剤が、約９．５から約１０．５の範囲の初期ｐＨを持つ、（２９）に記載の方法。
（３４）前記増白した繊維を、少なくとも第２の増白剤に曝露する工程を更に含む、（２９）に記載の方法。
（３５）前記第２の増白剤が、過酸化物化合物、アルカリ性化合物、還元剤、またはこれらのいずれかの組合せである、（３４）に記載の方法。
（３６）前記還元剤が、ヒドロ亜硫酸ナトリウム、ヒドロ亜硫酸カリウム、亜硫酸ナトリウム、亜硫酸カリウム、硫酸ナトリウム、硫酸カリウム、重亜硫酸ナトリウム、重亜硫酸カリウム、メタ亜硫酸ナトリウム、メタ亜硫酸カリウム、水素化ホウ素ナトリウム、またはこれらのいずれかの組合せである、（３５）に記載の方法。
（３７）前記混合物が、約５分から約６０分の間の範囲の時間にわたって前記増白剤に曝露される、（２９）に記載の方法。
（３８）テトラアセチルエチレンジアミンを前記増白剤または前記混合物に加える工程を更に含む、（２９）に記載の方法。
（３９）硫酸マグネシウムを前記増白剤または前記混合物に加える工程を更に含む、（２９）に記載の方法。
（４０）前記酸素ガスを溶液中に溶解して、溶解酸素溶液を製造する工程を更に含む、（２９）に記載の方法。
（４１）前記酸素ガスが約１〜約１０バールの範囲の圧力下で溶解される、（４０）に記載の方法。
（４２）前記非木材繊維が、約５％〜約５０％の範囲のコンシステンシー（consistency）を有する、（２９）に記載の方法。
（４３）前記増白剤が、安定化添加剤を更に含む、（２９）に記載の方法。
（４４）前記安定化添加剤が、キレート剤、ｐＨ緩衝化合物、またはこれらのいずれかの組合せである、（４３）に記載の方法。
（４５）前記増白した繊維を含む不織布を形成する工程を更に含む、（２９）に記載の方法。
（４６）前記非木材繊維の混合物は、キヤー（kier）中で前記増白剤に曝露される、（２９）に記載の方法。
（４７）前記キヤーが内部循環システムを有する、（４６）に記載の方法。
（４８）前記キヤーが外部循環システムを有する、（４６）に記載の方法。
（４９）精練（scouring）後にチャンバ内にガスを導入して残留増白剤を置換する工程を更に含む、（２９）に記載の方法。
（５０）前記増白した繊維を含むティッシュまたは紙を製造する工程を更に含む、（２９）に記載の方法。
（５１）マクベスＵＶ−Ｃ標準によって測定して約６５を超える白色度を有する非木材繊維を含む不織布。
（５２）前記繊維が、亜麻繊維、麻繊維、ジュート繊維、ラミー繊維、イラクサ繊維、レダマ繊維、ケナフ植物繊維、綿繊維、またはこれらのいずれかの組合せである、（５１）に記載の不織布。
（５３）明度が、マクベスＵＶ−Ｃ標準による測定で約７７〜約９０の範囲内である、（５１）に記載の不織布。
（５４）前記不織布が、ウェットワイプ、ドライワイプ、または含浸ワイプである、（５１）に記載の不織布。
（５５）前記不織布が、ティッシュペーパー、化粧紙、バスティッシュペーパー、ベビーワイプ、パーソナルケアワイプ、パーソナル保護ワイプ、化粧品ワイプ、会陰ワイプ、使い捨てタオル、キッチン用ワイプ、自動車用ワイプ、バス用ワイプ、硬質表面用ワイプ、洗浄用ワイプ、消毒用ワイプ、ガラス用ワイプ、鏡用ワイプ、革用ワイプ、電子機器用ワイプ、レンズ用ワイプ、研磨用ワイプ、医療用クリーニングワイプ、または消毒用ワイプである、（５１）に記載の不織布。
（５６）マクベスＵＶ−Ｃ標準によって測定して約６５を超える白色度を有する非木材繊維を含むティッシュまたは紙。
（５７）前記繊維が、亜麻繊維、麻繊維、ジュート繊維、ラミー繊維、イラクサ繊維、レダマ繊維、ケナフ植物繊維、綿繊維、またはこれらのいずれかの組合せである、（５６）に記載のティッシュまたは紙。
【図１】
2019163586.tif 000007
【図２】
2019163586.tif 000008
【図３】
2019163586.tif 000009
【図４】
2019163586.tif 000010
【図５】
2019163586.tif 000011
【図６】
2019163586.tif 000012
【図７】
2019163586.tif 000013
【図８】
2019163586.tif 000014
【図９】
2019163586.tif 000015
【図１０】
2019163586.tif 000016
【図１１】
2019163586.tif 000017
【図１２】
2019163586.tif 000018
【図１３】
2019163586.tif 000019
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
約５から約９５ミリメートルの平均長を有し、
マクベスＵＶ−Ｃ基準による測定で、６５よりも高い白色度を持つ、増白した靱皮繊維。
【請求項２】
前記増白した靱皮繊維が、実質的にペクチンを含まず、亜麻繊維、麻繊維、ジュート繊維、ラミー繊維、イラクサ繊維、レダマ繊維、ケナフ植物繊維、またはこれらのいずれかの組合せであることを特徴とする、請求項１に記載の増白した靱皮繊維。
【請求項３】
約５から約９５ミリメートルの平均長を有する靱皮繊維の混合物を形成する工程と、
前記混合物を、溶液中に溶解した酸素ガスを含む増白剤に曝露して増白した靱皮繊維を製造する工程と、
を含む方法によって製造される不織布であって、
前記増白した靱皮繊維は、マクベスＵＶ−Ｃ基準による測定で、６５よりも高い白色度を持つ、不織布。
【請求項４】
前記不織布が、ウェットワイパー、ドライワイパー、含浸ワイパー、吸収剤、医療用品、個人用防護布、自動車用保護カバー、パーソナルケア用品、流体を濾過する製品、家財製品、断熱製品、遮音製品、農業用製品、造園用製品、またはジオテキスタイル用製品であるか、またはそれらに用いられる、請求項３に記載の不織布。
【請求項５】
前記不織布が、ベビーワイプ、化粧品ワイプ、会陰ワイプ、使い捨てタオル、キッチン用ワイプ、バス用ワイプ、硬質表面用ワイプ、ガラス用ワイプ、鏡用ワイプ、革用ワイプ、電子機器用ワイプ、レンズ用ワイプ、研磨用ワイプ、医療用クリーニングワイプ、消毒用ワイプ、工業用ワイプ、飲食物提供サービス用ワイプ、外科用ドレープ、外科用ガウン、創傷治療用品、防護用つなぎ、袖プロテクター、おむつ、生理用品、授乳パッド、エアフィルター、ウォーターフィルター、オイルフィルター、または家具の裏張りであるか、またはそれらに用いられる、請求項３に記載の不織布。
【請求項６】
前記増白した靱皮繊維が、実質的にペクチンを含まず、亜麻繊維、麻繊維、ジュート繊維、ラミー繊維、イラクサ繊維、レダマ繊維、ケナフ植物繊維、またはこれらのいずれかの組合せであることを特徴とする、請求項３に記載の不織布。
【請求項７】
前記不織布が、メルトブローンウェブ、スパンボンドウェブ、ボンドカードウェブ、エアレイドウェブ、コフォームウェブ、水流交絡ウェブ、ニードルパンチウェブ、ウェットレイドウェブ、またはこれらのいずれかの組合せである、請求項３に記載の不織布。
【請求項８】
前記不織布が、合成繊維、ポリマー繊維、熱可塑性繊維、ステープル繊維、再生セルロース繊維、綿繊維、ウッドパルプ繊維、またはこれらのいずれかの組合せをさらに含む、請求項３に記載の不織布。
【請求項９】
約５から約９５ミリメートルの平均長を有する増白した靱皮繊維を含み、
マクベスＵＶ−Ｃ基準による測定で、６５よりも高い白色度を持つ、不織布。
【請求項１０】
前記不織布が、ウェットワイパー、ドライワイパー、含浸ワイパー、吸収剤、医療用品、個人用防護布、自動車用保護カバー、パーソナルケア用品、流体を濾過する製品、家財製品、断熱製品、遮音製品、農業用製品、造園用製品、またはジオテキスタイル用製品であるか、またはそれらに用いられる、請求項９に記載の不織布。
【請求項１１】
前記不織布が、ベビーワイプ、化粧品ワイプ、会陰ワイプ、使い捨てタオル、キッチン用ワイプ、バス用ワイプ、硬質表面用ワイプ、ガラス用ワイプ、鏡用ワイプ、革用ワイプ、電子機器用ワイプ、レンズ用ワイプ、研磨用ワイプ、医療用クリーニングワイプ、消毒用ワイプ、工業用ワイプ、飲食物提供サービス用ワイプ、外科用ドレープ、外科用ガウン、創傷治療用品、防護用つなぎ、袖プロテクター、おむつ、生理用品、授乳パッド、エアフィルター、ウォーターフィルター、オイルフィルター、または家具の裏張りであるか、またはそれらに用いられる、請求項９に記載の不織布。
【請求項１２】
前記増白した靱皮繊維が、実質的にペクチンを含まず、亜麻繊維、麻繊維、ジュート繊維、ラミー繊維、イラクサ繊維、レダマ繊維、ケナフ植物繊維、またはこれらのいずれかの組合せであることを特徴とする、請求項９に記載の不織布。
【請求項１３】
前記不織布が、メルトブローンウェブ、スパンボンドウェブ、ボンドカードウェブ、エアレイドウェブ、コフォームウェブ、水流交絡ウェブ、ニードルパンチウェブ、ウェットレイドウェブ、またはこれらのいずれかの組合せである、請求項９に記載の不織布。
【請求項１４】
前記不織布が、合成繊維、ポリマー繊維、熱可塑性繊維、ステープル繊維、再生セルロース繊維、綿繊維、ウッドパルプ繊維、またはこれらのいずれかの組合せをさらに含む、請求項９に記載の不織布。
【請求項１５】
約５から約９５ミリメートルの平均長を有する増白した靱皮繊維を含み、
マクベスＵＶ−Ｃ基準による測定で、６５よりも高い白色度を持つ、繊維製品。
【請求項１６】
前記繊維製品が、ウェットワイパー、ドライワイパー、含浸ワイパー、吸収剤、医療用品、個人用防護布、自動車用保護カバー、パーソナルケア用品、流体を濾過する製品、家財製品、断熱製品、遮音製品、農業用製品、造園用製品、またはジオテキスタイル用製品であるか、またはそれらに用いられる、請求項１５に記載の繊維製品。
【請求項１７】
前記繊維製品が、ベビーワイプ、化粧品ワイプ、会陰ワイプ、使い捨てタオル、キッチン用ワイプ、バス用ワイプ、硬質表面用ワイプ、ガラス用ワイプ、鏡用ワイプ、革用ワイプ、電子機器用ワイプ、レンズ用ワイプ、研磨用ワイプ、医療用クリーニングワイプ、消毒用ワイプ、工業用ワイプ、飲食物提供サービス用ワイプ、外科用ドレープ、外科用ガウン、創傷治療用品、防護用つなぎ、袖プロテクター、おむつ、生理用品、授乳パッド、エアフィルター、ウォーターフィルター、オイルフィルター、または家具の裏張りであるか、またはそれらに用いられる、請求項１５に記載の繊維製品。
【請求項１８】
前記増白した靱皮繊維が、実質的にペクチンを含まず、亜麻繊維、麻繊維、ジュート繊維、ラミー繊維、イラクサ繊維、レダマ繊維、ケナフ植物繊維、またはこれらのいずれかの組合せであることを特徴とする、請求項１５に記載の繊維製品。
【請求項１９】
前記繊維製品が、メルトブローンウェブ、スパンボンドウェブ、ボンドカードウェブ、エアレイドウェブ、コフォームウェブ、水流交絡ウェブ、ニードルパンチウェブ、ウェットレイドウェブ、またはこれらのいずれかの組合せである、請求項１５に記載の繊維製品。
【請求項２０】
前記繊維製品が、合成繊維、ポリマー繊維、熱可塑性繊維、ステープル繊維、再生セルロース繊維、綿繊維、ウッドパルプ繊維、またはこれらのいずれかの組合せをさらに含む、請求項１５に記載の繊維製品。